(57)【要約】【課題】画像表示パネルの前面に前面透明部材を備え、高温環境に長時間暴露された場合でも、偏光板の劣化や気泡の混入等が生じ難い画像表示装置を提供する。【解決手段】画像表示装置（１００）では、画像表示セル（５０）の表面に設けられた偏光板（１０）上に、第一粘着シート（２１）を介して透明フィルム基材（２５）が貼り合わせられ、透明フィルム基材（２５）上に第二粘着シート（２２）を介して前面透明部材（７０）の透明樹脂板（７１）が貼り合わせられている。第二粘着シートは、厚みが５０μｍ以上であり、かつ第二粘着シートの前面透明部材と貼り合わせられている部分における粘着剤の１０５℃における貯蔵弾性率が３×１０４Ｐａ以上である。第二粘着シートの２５℃における貯蔵弾性率は、第一粘着シートの２５℃における貯蔵弾性率よりも大きい。【選択図】図１
2018101117.tif 000002
【特許請求の範囲】
【請求項１】
画像表示セルの表面に偏光板を備える画像表示パネルと、前面透明部材と、が一体化された画像表示装置であって、
前記画像表示パネルの偏光板上に第一粘着シートを介して透明フィルム基材が貼り合わせられ、前記透明フィルム基材上に第二粘着シートを介して前面透明部材が貼り合わせられており、
前記前面透明部材は透明樹脂板を含み、前記透明樹脂板が前記第二粘着シートに接しており、
前記第二粘着シートは、厚みが５０μｍ以上であり、かつ前記第二粘着シートの前記前面透明部材と貼り合わせられている部分における粘着剤の１０５℃における貯蔵弾性率が３×１０４Ｐａ以上であり、
前記第二粘着シートの２５℃における貯蔵弾性率が、前記第一粘着シートの２５℃における貯蔵弾性率よりも大きい、画像表示装置。
【請求項２】
前記第二粘着シートの２５℃における貯蔵弾性率が１×１０４Ｐａ以上である、請求項１における画像表示装置。
【請求項３】
前記第二粘着シートの１０５℃における貯蔵弾性率が２×１０５Ｐａ以下である、請求項１に記載の画像表示装置。
【請求項４】
前記第一粘着シートの厚みが５μｍ〜５０μｍである、請求項１に記載の画像表示装置。
【請求項５】
前記第一粘着シートの厚みｄ１と前記第二粘着シートの厚みｄ２の比ｄ１／ｄ２が、０．５以下である、請求項１〜４のいずれか１項に記載の画像表示装置。
【発明の詳細な説明】
【技術分野】
【０００１】
本発明は、画像表示パネルの前面に透明板やタッチパネル等の前面透明部材を備える画像表示装置に関する。
【背景技術】
【０００２】
携帯電話、カーナビゲーション装置、パソコン用モニタ、テレビ等の各種画像表示装置として、液晶表示装置や有機ＥＬ表示装置が広く用いられている。外表面からの衝撃による画像表示パネルの破損防止等を目的として、画像表示パネルの視認側に、前面透明板（「ウインドウ層」等とも称される）が設けられることがある。また、近年、画像表示パネルの視認側にタッチパネルを備えるデバイスが普及している。
【０００３】
画像表示パネルの前面に前面透明板を配置する方法として、画像表示パネルの最表面に配置される偏光板と、前面透明板とを、粘着剤を介して貼り合わせる「層間充填構造」が提案されている（例えば、特許文献１）。また、画像表示パネルの前面にタッチパネルを配置する場合にも、偏光板とタッチパネルとを粘着剤により層間充填する構成が採用されている。層間充填構造では、画像表示パネルと前面透明部材との間が粘着剤で充填されるため、界面の屈折率差が減少し、反射や散乱に起因する視認性の低下が抑制される。近年、屋外で使用されることが多い携帯電話やスマートフォン等のモバイルディスプレイ用途で、粘着剤を用いた層間充填構造の採用が広がっている。
【０００４】
視認性に対する要求の高まりから、カーナビゲーション装置等の車載用ディスプレイにおいても、画像表示パネルと前面透明部材とを粘着剤により層間充填する構成の採用が検討されている。一般に、車載用ディスプレイでは、モバイル用ディスプレイに比べて、より高温での耐久性が求められ、近年では１００℃以上の高温耐久試験後でも表示性能の劣化を生じないことが要求されるようになっている。
【０００５】
粘着剤を用いて画像表示パネルと前面透明部材とを層間充填した画像表示装置を、車載用ディスプレイで必要とされる長時間の高温耐久試験に供した際に、画像表示パネルを構成する偏光板の面内中央部の透過率が低下する場合がある。偏光板の透過率の低下は、高温環境下での水分の滞留により、偏光子保護フィルム等から遊離した酸が触媒となって、偏光子を構成するポリビニルアルコールが脱水してポリエンが生じることに起因すると考えられている（例えば特許文献２）。
【先行技術文献】
【特許文献】
【０００６】
【特許文献１】特開２０１１−２１９６６５号公報
【特許文献２】特開２０１４−１０２３５３号公報
【発明の概要】
【発明が解決しようとする課題】
【０００７】
本発明者らは、粘着剤による層間充填構成を有する画像表示装置において、樹脂製の前面透明板を用いた場合に、高温環境下でも偏光板の透過率の低下を抑制できることを見出した。一方、樹脂製の前面透明板を用いた場合は、高温での加熱試験後に、前面透明板からのアウトガスが、前面透明板と粘着シートとの界面に気泡として滞留して視認性の低下を招く場合がある。また、樹脂製の前面透明板は温度変化による反りが生じやすく、前面透明板の反りに伴って粘着剤の剥がれが生じる場合がある。
【０００８】
上記に鑑み、本発明は、高温環境に長時間暴露された場合でも、偏光板の劣化が生じ難く、かつ偏光板と前面透明部材との貼り合わせに用いられる粘着剤への気泡の混入や、反りによる前面透明部材の剥がれが生じ難い画像表示装置の提供を目的とする。
【課題を解決するための手段】
【０００９】
本発明は、画像表示セルの表面に偏光板を備える画像表示パネルと前面透明部材とが一体化された画像表示装置に関する。画像表示パネルの偏光板上に第一粘着シートを介して透明フィルム基材が貼り合わせられ、透明フィルム基材上に第二粘着シートを介して前面透明部材が貼り合わせられている。透明部材は透明樹脂板を含み、透明樹脂板が第二粘着シートに接している。第二粘着シートは、厚みが５０μｍ以上であり、かつ第二粘着シートの前面透明部材と貼り合わせられている部分における粘着剤の１０５℃における貯蔵弾性率が３×１０４Ｐａ以上である。
【００１０】
第二粘着シートの２５℃における貯蔵弾性率は、第一粘着シートの２５℃における貯蔵弾性率よりも大きい。第二粘着シートの２５℃における貯蔵弾性率は、１×１０４Ｐａ以上が好ましい。第二粘着シートの１０５℃における貯蔵弾性率は２×１０５Ｐａ以下が好ましい。
【００１１】
第一粘着シートの厚みは５μｍ〜５０μｍが好ましい。第一粘着シートの厚みｄ１は、第二粘着シートの厚みｄ２の０．５倍以下が好ましい。
【発明の効果】
【００１２】
本発明の画像表示装置では、前面透明部材として透明樹脂板が用いられているため、高温環境に長時間暴露された場合でも、偏光板への水分の滞留が抑制され、偏光子のポリエン化等による劣化を抑制できる。画像表示パネルと前面透明部材とが、透明フィルム基材の表裏に貯蔵弾性率の異なる粘着シートを備える基材付き粘着シートを介して貼り合わせられているため、透明樹脂板からのアウトガスによる気泡の滞留や透明樹脂板の反りが抑制される。
【図面の簡単な説明】
【００１３】
【図１】画像表示装置の一実施形態を模式的に表す断面図である。
【図２】両面粘着剤付き偏光板の積層構成を模式的に表す断面図である。
【図３】基材付き積層粘着シートの積層構成を模式的に表す断面図である。
【発明を実施するための形態】
【００１４】
図１は、本発明の画像表示装置の一形態を表す模式的断面図である。画像表示装置１００は、画像表示パネル６０と前面透明部材７０とを備える。画像表示パネル６０は、画像表示セル５０の視認側表面に偏光板１０を備える。
【００１５】
画像表示パネル６０の偏光板１０と前面透明部材７０との間には、透明フィルム基材２５が配置されており、画像表示パネル６０の偏光板１０と透明フィルム基材２５とが第一粘着シート２１を介して貼り合わせられ、透明フィルム基材２５と前面透明部材７０とが第二粘着シート２２を介して貼り合わせられている。このように、画像表示装置１００では、透明フィルム基材２５の両面に配置された粘着シート２１，２２により、画像表示パネル６０と前面透明部材７０とが貼り合わせられ、一体化されている。
【００１６】
［画像表示パネル］
（画像表示セル）
画像表示パネル６０の画像表示セル５０は、例えば液晶セルまたは有機ＥＬセルである。液晶表示パネルでは、液晶セルの視認側に設けられた偏光板が液晶セルを透過した光の偏光状態に応じて透過率を調整する。有機ＥＬパネルでは、有機ＥＬパネルの視認側に円偏光板を設けることにより、有機ＥＬセルの金属電極層で反射した外光の視認側への出射を遮蔽してディスプレイの視認性を向上できる。
【００１７】
（偏光板）
画像表示セル５０の視認側表面に設けられる偏光板１０は、偏光子１１を含む。偏光子１１は、ヨウ素や二色性染料等の二色性材料を含有するポリビニルアルコール系フィルムである。偏光子に適用されるポリビニルアルコール系フィルムの材料としては、ポリビニルアルコールまたはその誘導体が用いられる。ポリビニルアルコールの誘導体としては、ポリビニルホルマール、ポリビニルアセタール等が挙げられる他、エチレン、プロピレン等のオレフィン、アクリル酸、メタクリル酸、クロトン酸等の不飽和カルボン酸そのアルキルエステル、アクリルアミド等で変性したものが挙げられる。ポリビニルアルコールは、重合度が１０００〜１００００程度、ケン化度が８０〜１００モル％程度のものが一般に用いられる。
【００１８】
ポリビニルアルコール系フィルムに、二色性材料による染色および延伸を施すことにより、偏光子が得られる。偏光子１１として、厚みが１０μｍ以下の薄型の偏光子を用いることもできる。薄型の偏光子としては、例えば、特開昭５１−０６９６４４号公報、特開２０００−３３８３２９号公報、ＷＯ２０１０／１００９１７号パンフレット、特許第４６９１２０５号明細書、特許第４７５１４８１号明細書等に記載されている偏光子を挙げることができる。このような薄型偏光子は、例えば、ポリビニルアルコール系樹脂層と延伸用樹脂基材とを積層体の状態で延伸する工程と、ヨウ素等の二色性材料により染色する工程とを含む製法により得られる。
【００１９】
偏光板１０は、偏光子１１に隣接して、透明保護フィルム１２，１３を備えることが好ましい。偏光子１１と透明保護フィルム１２，１３とは、適宜の接着剤（不図示）を介して貼り合せられていることが好ましい。透明保護フィルムを構成する材料としては、例えば、透明性、機械強度、および熱安定性に優れる熱可塑性樹脂が挙げられる。このような熱可塑性樹脂の具体例としては、トリアセチルセルロース等のセルロース系樹脂、ポリエステル系樹脂、ポリエーテルスルホン系樹脂、ポリスルホン系樹脂、ポリカーボネート系樹脂、ポリアミド系樹脂、ポリイミド系樹脂、ポリオレフィン系樹脂、（メタ）アクリル系樹脂、環状ポリオレフィン系樹脂（ノルボルネン系樹脂）、ポリアリレート系樹脂、ポリスチレン系樹脂、ポリビニルアルコール系樹脂、およびこれらの混合物が挙げられる。
【００２０】
偏光子１１の両面に透明保護フィルム１２，１３が設けられる場合、表裏の透明保護フィルムの材料は同一でもよく、異なっていてもよい。光学補償や視野角拡大等を目的として、偏光子１１の画像表示セル５０側に設けられる透明保護フィルム１３として、位相差板（延伸フィルム）等の光学異方性フィルムを用いてもよい。偏光子１１の画像表示セル５０側の透明保護フィルム１３として１／４波長板を用いることにより、偏光板１０を円偏光板として、画像表示セルに入射した外光の反射に起因する視認性の低下を抑制できる。偏光子１１の視認側に設けられる透明保護フィルム１２として１／４波長板を用いることにより、画像表示装置から視認側への出射光を円偏光として、偏光サングラスを装着した視認者に対しても、適切な画像表示を視認させることができる。
【００２１】
偏光子１１の視認側に設けられる透明保護フィルム１２は、透湿度が３００ｇ／ｍ２・２４ｈ以上であることが好ましく、５００ｇ／ｍ２・２４ｈ以上であることがより好ましく、７００ｇ／ｍ２・２４ｈであることがさらに好ましい。透明保護フィルム１２の透湿度が高い場合は、偏光板１０内での水分の滞留を抑制して、偏光子を構成するポリビニルアルコールのポリエン化に起因する透過率の低下を抑制できる。
【００２２】
例えば、透明保護フィルム１２の材料としてセルロース系樹脂を用いることにより、透湿度を上記範囲に調整できる。セルロース系樹脂としては、例えばセルロースと脂肪酸のエステルが挙げられる。セルロースエステルの具体例としでは、トリアセチルセルロース、ジアセチルセルロース等の酢酸セルロース、セルロースプロピオネート、セルロースブチレート等が挙げられる。
【００２３】
偏光板１０の表面には、ハードコート層、反射防止層、スティッキング防止層、帯電防止層、易接着層等の機能性コーティング層が付加されていてもよい。ただし、偏光子１１の視認側に設けられる透明保護フィルム１２は、透湿度を高く保つ観点から、ハードコート層や反射防止層等の透湿度を低下させる機能性コーティング層が設けられていないことが好ましい。
【００２４】
（セル側粘着シート）
画像表示パネル６０において、画像表示セル５０と偏光板１０は、粘着シート３０を介して貼り合わせられていることが好ましい。画像表示セルと偏光板との貼り合わせに用いられるセル側粘着シート３０の厚みは、３μｍ〜３０μｍが好ましい。セル側粘着シートを構成する粘着剤としては、アクリル系粘着剤が好ましく用いられる。
【００２５】
セル側粘着シート３０は、２５℃における貯蔵弾性率Ｇ’２５が、１×１０４Ｐａ〜１×１０７Ｐａであることが好ましく、５×１０４Ｐａ〜５．０×１０６Ｐａであることがより好ましく、１×１０５Ｐａ〜１×１０６Ｐａであることがさらに好ましい。セル側粘着シートのＧ’２５が上記範囲であれば、適度の接着性を示すとともに、粘着シートや粘着剤付き偏光板を所定サイズにカットする際のカット刃等への粘着剤の移着や、粘着剤の割れ・欠け等を抑制できる。
【００２６】
（画像表示パネルを構成する他の部材）
画像表示パネル６０は、画像表示セル５０と偏光板１０との間に、粘着シート３０以外に、光学補償フィルム、視野角拡大フィルム等光学要素を含んでいてもよい。画像表示セル５０の背面側には、バックライト、背面側偏光板、輝度向上フィルム等の光学要素が配置されていてもよい。
【００２７】
［前面透明部材］
前面透明部材７０としては、前面透明板（ウインドウ層）やタッチパネル等が挙げられる。前面透明部材７０は、画像表示パネル側の面に透明樹脂板７１を含み、透明樹脂板７１は第二粘着シート２２と接している。
【００２８】
前面透明部材７０が前面透明板である場合、透明樹脂板７１を構成する樹脂材料としては、アクリル系樹脂やポリカーボネート系樹脂等が好ましい。透明性と機械強度を両立する観点から、異なる樹脂材料からなる複数の透明樹脂板を積層して用いてもよい。例えば、アクリル系樹脂板と、ポリカーボネート系樹脂板との積層樹脂板を用いることにより、アクリル系樹脂の透明性を維持しながら、ポリカーボネート系樹脂により透明板の機械強度を向上できる。
【００２９】
透明樹脂板７１の厚みは、５００μｍ以上が好ましく、７００μｍ以上がより好ましく、８００μｍ以上がさらに好ましい。透明樹脂板７１の厚みを大きくすることにより、画像表示装置が１００℃以上の高温環境に曝された場合でも、反りが生じ難く、画像表示パネルからの前面透明部材の剥がれを抑制できる。温度変化による反りを抑制する観点においては、透明樹脂板７１の厚みは大きいほど好ましい。一方、厚みが過度に大きいと透明性が低下する場合があるため、透明樹脂板７１の厚みは５ｍｍ以下が好ましく、４ｍｍ以下がより好ましく、３ｍｍ以下がさらに好ましい。
【００３０】
透明樹脂板７１の表面には、反射防止性、耐擦傷、防汚性等の機能を付与するためのコーティング層が設けられていてもよい。透明樹脂板７１の粘着シート２２との貼り合わせ面の周縁部には、一般には、装飾や光遮蔽を目的とした印刷層７６が設けられている。印刷層７６の厚みは、例えば５〜３０μｍ程度である。
【００３１】
前面透明部材７０は、透明樹脂板７１を基板とするタッチパネルでもよい。タッチパネルとしては、抵抗膜方式、静電容量方式、光学方式、超音波方式等、任意の方式のタッチパネルが用いられる。抵抗膜方式や静電容量方式のタッチパネルでは、透明樹脂板上に、位置検出のための電極が設けられていてもよい。
【００３２】
［画像表示パネルと前面透明部材の間の構成］
画像表示装置１００は、画像表示パネル６０と前面透明部材７０との間に、画像表示パネル６０側から、第一粘着シート２１、透明フィルム基材２５、および第二粘着シート２２を備える。第一粘着シート２１により、画像表示パネル６０の偏光板１０と透明フィルム基材２５とが貼り合わせられ、第二粘着シート２２により、透明フィルム基材２５と前面透明部材７０とが貼り合わせられている。
【００３３】
（透明フィルム基材）
２つの粘着シート２１，２２の間に配置される透明フィルム基材２５は、前面透明部材７０の透明樹脂板７１と第二粘着シート２２との貼り合わせ界面に生じる応力をバランスさせて、透明樹脂板の反りを抑制する作用を有する。透明フィルム基材２５は、偏光板１０からの水分を系外に散逸させるための水分の通り道としても作用する。透明樹脂板の反りの抑制に寄与し得る曲げ剛性を持たせ、かつフィルム側面を水分の通り道として有効に作用させるために、透明フィルム基材２５の厚みは１０μｍ以上が好ましく、２０μｍ以上がより好ましい。透明性を維持し、かつフィルムの主面から水分を散逸させ、偏光板１０内での水分の滞留を抑制する観点から、透明フィルム基材２５の厚みは、１５０μｍ以下が好ましく、１００μｍ以下がより好ましく、８０μｍ以下がさらに好ましい。
【００３４】
透明フィルム基材２５を構成する材料としては、偏光子の透明保護フィルムの材料として前述した各種の熱可塑性樹脂材料が好ましく用いられる。透明フィルム基材２５を水分の通り道として有効に作用させるために、偏光子１１の視認側に設けられる透明保護フィルム１２と同様、透明フィルム基材２５の材料は、セルロース系樹脂が好ましい。
【００３５】
（粘着シート）
画像表示パネル表面の偏光板１０と透明フィルム基材２５との間に設けられる第一粘着シート２１は、透明フィルム基材２５とともに、透明樹脂板７１の貼り合わせ界面における応力を緩和させ、反りを抑制する作用を有する。透明フィルム基材２５と透明樹脂板７１との間に設けられる第二粘着シート２２は、透明樹脂板７１からのアウトガスの放出圧力に抗して、貼り合わせ界面への気泡の滞留を抑制する作用を有する。前面透明部材７０の周縁に印刷層７６が設けられている場合、第二粘着シート２２は、印刷層の印刷段差付近への気泡の滞留や、印刷段差に起因する表示ムラを抑制するためのクッション層（段差吸収層）としての作用も有する。
【００３６】
透明樹脂板からのアウトガスに抗するために、第二粘着シート２２は、高温において適度の硬さを有する必要がある。具体的には、第二粘着シート２２は、前面透明部材７０の透明樹脂板７１との貼り合わせ部分において、１０５℃における貯蔵弾性率Ｇ’１０５が３×１０４Ｐａ以上であることが好ましく、５×１０４Ｐａ以上であることがより好ましく、６×１０４Ｐａ以上であることがさらに好ましい。
【００３７】
本明細書において、貯蔵弾性率Ｇ’は、ＪＩＳ  Ｋ７２４４−１「プラスチック−動的機械特性の試験方法」に記載の方法に準拠して、周波数１Ｈｚの条件で、−５０〜１５０℃の範囲で昇温速度５℃／分で測定した際の、所定温度における値を読み取ることにより求められる
【００３８】
第二粘着シート２２は、複数の粘着剤層を積層した積層粘着シートでもよい。例えば、透明樹脂板７１との貼り合わせ部分に位置する粘着剤層としてＧ’１０５が上記範囲の粘着剤を用い、相対的に柔らかい粘着剤層を透明フィルム基材２５側に積層することにより、第二粘着シート全体にクッション性を持たせてもよい。第二粘着シートが単層の粘着剤層からなる場合は、第二粘着シートのＧ’１０５が上記範囲であることが好ましい。第二粘着シートの貯蔵弾性率が過度に高いと、前面透明部材の周縁部の印刷段差に起因して、表示ムラが発生する場合がある。そのため、第二粘着シートの１０５℃における貯蔵弾性率Ｇ’１０５は２×１０５Ｐａ以下が好ましく、１×１０５Ｐａ以下がより好ましい。
【００３９】
第一粘着シート２１として、常温での貯蔵弾性率が第二粘着シート２２よりも小さいものを用いることにより、透明樹脂板７１の貼り合わせ界面における応力を緩和させ、透明樹脂板７１の反りに起因する端部の剥がれを抑制できる。具体的には、第二粘着シート２２の２５℃における貯蔵弾性率Ｇ’２５は、第一粘着シートの２５℃における貯蔵弾性率Ｇ’２５よりも大きい。第二粘着シート２２のＧ’２５は、第一粘着シート２１のＧ’２５よりも５×１０３Ｐａ以上大きいことが好ましく、１×１０４Ｐａ以上大きいことがより好ましい。
【００４０】
本発明の画像表示装置では、前面透明板が樹脂材料からなるため、偏光板１０への水分の滞留を抑制して、偏光子１１を構成するポリビニルアルコールの変性（ポリエン化等）に起因する透過率の低下を抑制できる。一方、樹脂製の透明板は、ガラス製の透明板に比べて、剛性が小さく、加熱時の寸法変化が大きいため、反りが生じやすい。特に、加熱環境から室温に戻すと、温度変化に伴って貼り合わせ界面に応力が生じると共に、透明樹脂板の弾性率が高くなるため、透明樹脂板に反りが生じやすい。また、透明樹脂板として、アクリル系樹脂層とポリカーボネート系樹脂層との積層板のように、異なる材料からなる樹脂層が積層された積層樹脂板を用いた場合には、温度変化による表裏の樹脂層の寸法変化量が異なるため、反りが生じやすくなる。透明樹脂板に反りが生じると、周縁部（端面）で透明樹脂板が粘着シートから剥がれる場合がある。
【００４１】
本発明の画像表示装置では、第二粘着シート２２の透明樹脂板７１との貼り合わせ部分における貯蔵弾性率が大きいため、加熱環境における透明樹脂板７１からのアウトガスの放出圧力に抗して貼り合わせ界面への気泡の滞留を抑制できる。また、第二粘着シート２２は、相対的に貯蔵弾性率が高いため、加熱環境から室温（２５℃付近）に戻した際に、透明樹脂板７１と第二粘着シート２２との貼り合わせ界面の応力に反作用して、透明樹脂板の反りを抑制できる。さらに、第二粘着シート２２と偏光板１０との間に、透明フィルム基材２５および相対的に貯蔵弾性率が低い第一粘着シート２１が設けられているため、透明樹脂板７１と第二粘着シート２２との貼り合わせ界面における応力を吸収・散逸して、反りを抑制できる。
【００４２】
上記の様に、本発明の画像表示装置では、前面透明部材に樹脂材料を用いることにより高温環境における偏光板の劣化を抑制可能である。樹脂材料に起因するアウトガスおよび反りについては、偏光板１０と透明樹脂板７１とを、所定の粘弾特性を有する２層の粘着シート２１，２２の間に透明フィルム基材２５を備える基材付き積層粘着シート２０を用いて貼り合わせることにより解決できる。
【００４３】
粘着シートや粘着剤付き偏光板を所定サイズにカットする際のカット刃等への粘着剤の付着を防止し、かつ貼り合わせ時の初期粘着特性を確保するために、第一粘着シート２１のＧ’２５は、１×１０４Ｐａ〜２×１０５Ｐａが好ましく、５×１０４Ｐａ〜１．５×１０５Ｐａがより好ましい。前述のように、第二粘着シート２２のＧ’２５は、第一粘着シート２１のＧ’２５よりも大きく、かつ、１×１０４Ｐａ以上であることが好ましい。第二粘着シート２２のＧ’２５は、３×１０４Ｐａ〜８×１０５Ｐａが好ましく、５×１０４Ｐａ〜５×１０５Ｐａがより好ましく、７×１０４Ｐａ〜３×１０５Ｐａがさらに好ましい。
【００４４】
第二粘着シート２２と前面透明部材７０との貼り合わせ時の加熱や、画像表示装置の実使用時の加熱環境における端面からの粘着シートのはみだしを抑制する観点から、第一粘着シート２１および第二粘着シート２２のそれぞれは、１０５℃における貯蔵弾性率Ｇ’１０５が、５×１０３Ｐａ〜２×１０５Ｐａが好ましく、８×１０３Ｐａ〜１．５×１０５Ｐａがより好ましい。
【００４５】
クッション層としての作用により印刷段差に対する段差吸収性を持たせるために、第二粘着シート２２の厚みｄ２は５０μｍ以上が好ましく、７０μｍ以上がより好ましく、８０μｍ以上がさらに好ましい。第二粘着シート２２の厚みの上限は特に限定されないが、粘着シートの生産性や、端面からのはみ出し防止等の観点から、５００μｍ以下が好ましい。第二粘着シートが複数の粘着剤層の積層シートである場合、透明樹脂板７１からのアウトガスに対する対抗力および反り抑制の観点から、透明樹脂板７１に接して設けられる粘着剤層の厚みは、５μｍ以上が好ましく、１０μｍ以上がより好ましく、１５μｍ以上がさらに好ましい。
【００４６】
第一粘着シート２１の厚みｄ１は３〜５０μｍが好ましく、５〜４０μｍがより好ましく、１０〜３０μｍがさらに好ましい。第一粘着シート２１の厚みは、第二粘着シート２２の厚みよりも小さいことが好ましい。第一粘着シート２１の厚みｄ１と第二粘着シート２２の厚みｄ２の比ｄ１／ｄ２は、０．５以下が好ましく、０．３以下がより好ましく、０．２以下がさらに好ましい。
【００４７】
（粘着剤の組成）
第一粘着シート２１および第二粘着シート２２は、前述の各特性を有していれば、粘着剤の組成は特に限定されず、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系等のポリマーをベースポリマーとする粘着剤を適宜に選択して用いることができる。
【００４８】
光学的透明性および接着性に優れる粘着剤としては、アクリル系ポリマーをベースポリマーとするアクリル系粘着剤が好ましく用いられる。アクリル系粘着剤は、粘着剤組成物の固形分全量に対するアクリル系ベースポリマーの含有量が５０重量％以上であることが好ましく、７０重量％以上であることがより好ましく、８０重量％以上であることがさらに好ましい。
【００４９】
アクリル系ポリマーとしては、（メタ）アクリル酸アルキルエステルのモノマー単位を主骨格とするものが好適に用いられる。なお、本明細書において、「（メタ）アクリル」とは、アクリルおよび／またはメタクリルを意味する。（メタ）アクリル酸アルキルエステルとしては、アルキル基の炭素数が１〜２０である（メタ）アクリル酸アルキルエステルが好適に用いられる。
【００５０】
（メタ）アクリル酸アルキルエステルは、アルキル基が分枝を有していてもよい。分枝アルキル（メタ）アクリル酸エステルとしては、（メタ）アクリル酸２‐エチルヘキシル、（メタ）アクリル酸イソオクチル、（メタ）アクリル酸イソノニル、（メタ）アクリル酸イソデシル、（メタ）アクリル酸イソテトラデシル、（メタ）アクリル酸イソオクタデシル等が好適に用いられる。
【００５１】
アクリル系ベースポリマー中の（メタ）アクリル酸アルキルエステルの含有量は、ベースポリマーを構成するモノマー成分全量に対して４０重量％以上が好ましく、５０重量％以上がより好ましく、６０重量％以上がさらに好ましい。アクリル系ベースポリマーは、複数の（メタ）アクリル酸アルキルエステルの共重合体であってもよく、直鎖アルキル（メタ）アクリル酸エステルと分枝アルキル（メタ）アクリル酸エステルとの共重合体でもよい。共重合体における構成モノマー単位の並びはランダムであっても、ブロックであってもよい。
【００５２】
アクリル系ポリマーは、構成モノマー成分として、多官能モノマー成分を含んでいてもよい。共重合モノマー成分として多官能モノマーを有することにより、粘着剤の貯蔵弾性率が高められる傾向がある。多官能モノマー成分の種類や含有量を変化させることにより、第一粘着シートおよび第二粘着シートの貯蔵弾性率を所望の範囲に調整できる。多官能モノマーは、（メタ）アクリロイル基またはビニル基等の不飽和二重結合を有する重合性の官能基を少なくとも２つ有するモノマーである。
【００５３】
ポリマーの分子量を調整するために、連鎖移動剤が用いられていてもよい。連鎖移動剤は、成長ポリマー鎖からラジカルを受け取ってポリマーの伸長を停止させるとともに、ラジカルを受け取った連鎖移動剤がモノマーを攻撃して再び重合を開始させる作用を有する。連鎖移動剤が用いられることにより、反応系中のラジカル濃度を低下させることなく分子量の増大を抑止でき、粘着シートの貯蔵弾性率が小さくなる傾向がある。連鎖移動剤としては、例えば、α−チオグリセロール、ラウリルメルカプタン、グリシジルメルカプタン、メルカプト酢酸、２−メルカプトエタノール、チオグリコール酸、チオグルコール酸２−エチルヘキシル、２，３−ジメルカプト−１−プロパノール等のチオール類が好適に用いられる。
【００５４】
アクリル系ベースポリマーは、共重合成分として、架橋可能な官能基を有するアクリル系モノマー単位を含有していてもよい。ベースポリマーが架橋可能な官能基を有する場合、紫外線照射による硬化を容易に行い得る。架橋可能な官能基を有するアクリル系モノマーとしてはヒドロキシ基含有モノマーや、カルボキシ基含有モノマーが挙げられる。中でも、第二粘着シートを構成する粘着剤は、ベースポリマーの共重合成分として、ヒドロキシ基含有モノマーを含有することが好ましい。ベースポリマーが、モノマーユニットとしてヒドロキシ基含有モノマーを有する場合、ベースポリマーの架橋性が高められるとともに、高温高湿環境下での粘着剤の白濁が抑制される傾向があり、透明性の高い粘着剤が得られる。
【００５５】
第二粘着シート２２を構成する粘着剤は、ベースポリマーが、上記の（メタ）アクリル酸アルキルエステルおよびヒドロキシ基含有モノマーユニットに加えて、窒素含有モノマー等の極性の高いモノマーユニットを含有することが好ましい。ヒドロキシ基含有モノマーユニットに加えて、窒素含有モノマーユニット等の高極性モノマーユニットを含有することにより、粘着剤が高い接着性と保持力を有するとともに、高温高湿環境下での白濁が抑制される傾向がある。
【００５６】
アクリルベースポリマーは、溶液重合、ＵＶ重合、塊状重合、乳化重合等の公知の重合方法により調製できる。粘着剤の透明性、耐水性、コスト等の点で、溶液重合法、または活性エネルギー線重合法（例えばＵＶ重合）が好ましい。溶液重合の溶媒としては一般に酢酸エチル、トルエン等が用いられる。
【００５７】
紫外線硬化型粘着剤のベースポリマーには、架橋構造が導入されていてもよい。架橋構造の導入により、粘着シートの貯蔵弾性率が大きくなる傾向がある。架橋構造の形成は、例えば、ベースポリマーの重合後に架橋剤を添加し、加熱することにより行われる。架橋剤としては、イソシアネート系架橋剤、エポキシ系架橋剤、オキサゾリン系架橋剤、アジリジン系架橋剤、カルボジイミド系架橋剤、金属キレート系架橋剤等の一般に用いられているものを使用できる。また、ベースポリマーの官能基と結合可能な官能基とラジカル重合性官能基とを有するラジカル重合性化合物を、ベースポリマーと混合することにより、ベースポリマーにラジカル重合性官能基を導入することができる。ベースポリマーの官能基と結合可能な官能基としては、イソシアネート基が好ましい。イソシアネート基は、ベースポリマーのヒドロキシ基とウレタン結合を形成するため、ベースポリマーへのラジカル重合性官能基の導入を容易に行い得る。
【００５８】
粘着剤組成物中には、接着力の調整を目的として、シランカップリング剤や粘着付与剤が含まれていてもよい。また、粘着剤組成物中には、可塑剤、軟化剤、劣化防止剤、充填剤、着色剤、酸化防止剤、界面活性剤、帯電防止剤等の添加剤が含まれていてもよい。
【００５９】
第一粘着シート２１および／または第二粘着シート２２を構成する粘着剤は、光硬化型または熱硬化型の粘着剤でもよい。第二粘着シート２２として、未重合成分を含む硬化型の粘着剤を用いれば、前面透明板７１との貼り合わせ時には貯蔵弾性率が小さく流動性が高いため、粘着剤が段差付近に入り込みやすく、段差付近への気泡の混入を抑制できる。貼り合わせ後に硬化を行えば、貯蔵弾性率が増大するため、第二粘着シート２２に、上述のようなアウトガスに対する対抗力や反り抑制の作用を持たせることができる。
【００６０】
前面透明部材との貼り合わせ後の硬化が容易であることから、硬化型粘着剤は光硬化型であることが好ましい。光硬化の方法としては、光硬化性化合物と光重合開始剤を含有する系に紫外線等の活性光線を照射する方法が好ましい。特に、光感度の高さや、選択できる材料が豊富であることから、エチレン性不飽和化合物と光ラジカル発生剤を用いたシステムが好ましい
【００６１】
第二粘着シート２２の粘着剤が光硬型である場合、光硬化性化合物の含有量は、粘着剤組成物全体１００重量部に対して、０．０１〜５０重量部が好ましく、０．０５〜３０重量部がより好ましい。硬化後の粘着剤の貯蔵弾性率を適切な範囲とするために、粘着剤組成物中の光硬化性の多官能モノマーの含有量は、粘着剤組成物全体１００重量部に対して５重量部以下が好ましく、３重量部以下がより好ましく、２重量部以下がさらに好ましい。
【００６２】
粘着シートは、例えば基材上に粘着剤組成物を塗布し、必要に応じて溶媒を乾燥することにより得られる。基材としては、透明フィルム基材２５を用いてもよく、他の基材を用いてもよい。塗布方法としては、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーター等による押出しコート法等の方法が挙げられる。これらの中でも、ダイコーターを使用することが好ましく、特にファウンテンダイ、スロットダイを用いるダイコーターを使用することが好ましい。
【００６３】
粘着剤組成物のベースポリマーが溶液重合ポリマーである場合、塗布後に溶剤の乾燥を行うことが好ましい。乾燥方法としては、目的に応じて、適宜、適切な方法が採用され得る。加熱乾燥温度は、好ましくは４０℃〜２００℃、より好ましくは５０℃〜１８０℃、さらに好ましくは７０℃〜１７０℃である。乾燥時間は、適宜、適切な時間が採用され得る。乾燥時間は、好ましくは５秒〜２０分、より好ましくは５秒〜１５分、さらに好ましくは１０秒〜１０分である。
【００６４】
粘着剤組成物が架橋剤を含有する場合、基材上への塗布後に、加熱による架橋が行われてもよい。加熱温度や加熱時間は、使用する架橋剤の種類によって適宜設定されるが、通常、２０℃〜１６０℃の範囲で、１分から７日程度の加熱により架橋が行われる。塗布後の粘着剤を乾燥させるための加熱が、架橋のための加熱を兼ねていてもよい。
【００６５】
粘着シート上には、必要に応じて保護シートが剥離可能に貼着される。保護シートは、粘着剤が被着体との貼り合わせに用いられるまでの間、粘着剤の露出面を保護する目的で用いられる。粘着剤層の形成（塗布）時に用いられた基材を、そのまま粘着剤層の保護シートとして用いてもよい。
【００６６】
［画像表示装置の形成］
画像表示セル５０の表面にセル側粘着シート３０を介して偏光板１０を貼り合わせ、偏光板１０と前面透明部材７０とを、間に透明フィルム基材２５を介して、第一粘着シート２１および第二粘着シート２２により貼り合わせることにより画像表示装置が得られる。
【００６７】
貼り合わせの順序は特に限定されない。図２に示すように、偏光板１０の一方の面にセル側粘着シート３０が設けられ、他方の面に第一粘着シート２１、透明フィルム基材２５および第二粘着シートが設けられた両面粘着剤付き偏光板を用いれば、画像表示セルの表面に偏光板を貼り合わせた後、偏光板上に別途の粘着シートを付設する工程を省略でき、画像表示装置の製造工程を簡略化できる。
【００６８】
偏光板１０上に、第一粘着シート２１，透明フィルム基材２５および第二粘着シート２２を設ける方法は特に限定されない。図３に示すように、透明フィルム基材２５の一方の面に第一粘着シート２１が設けられ、他方の面に第二粘着シート２２が設けられた基材付き積層粘着シート２０を予め形成しておき、この基材付き積層粘着シート２０を偏光板１０上に貼り合わせることが好ましい。
【００６９】
基材付き積層粘着シート２０は、図３に示すように、第一粘着シート２１の表面、および第二粘着シート２２の表面のそれぞれに、保護シート４１，４２が仮着されていることが好ましい。第一粘着シート２１の表面に設けられた保護シート４１を剥離して偏光板１０と貼り合わせることにより、偏光板１０上に第一粘着シート２１、透明フィルム基材２５および第二粘着シート２２が設けられ、第二粘着シート２２の表面に保護シート４２が仮着された粘着剤付き偏光板が得られる。両面粘着剤付き偏光板においては、図２に示すように、セル側粘着シートの表面に保護シート４３が仮着されていることが好ましい。
【００７０】
粘着シートの表面に仮着される保護シート４１，４２，４３の構成材料としては、ポリエチレン、ポリプロピレン、ポリエチレンテレフタレート等のプラスチックフィルムが好ましく用いられる。保護シートの厚みは、通常５〜２００μｍ、好ましくは１０〜１５０μｍ程度である。保護シートの粘着シートとの付設面に、シリコーン処理、長鎖アルキル処理、フッ素処理等の剥離処理を適宜おこなうことにより、粘着剤からの剥離性が高められる。
【００７１】
図２に示す両面粘着剤付き偏光板を用いる場合、貼り合わせの順序は特に限定されない。画像表示セル５０側の貼り合わせが先に行われてもよく、前面透明部材７０側の貼り合わせが先に行われてもよい。また、両者の貼り合わせを同時に行うこともできる。貼り合わせの作業性や、偏光板の軸精度を高める観点からは、セル側粘着シート３０の表面から保護シート４３を剥離後、偏光板１０と画像表示セル５０とが粘着シート３０を介して貼り合わせられるセル側貼合工程が行われ、その後に、第二粘着シート２２の表面から保護シート４２を剥離し、偏光板１０と前面透明部材７０とが基材付き積層粘着シート２０を介して貼り合わせられる視認側貼合工程が行われることが好ましい。
【００７２】
偏光板１０と前面透明部材７０との貼り合わせ後には、第二粘着シート２２と前面透明部材７０との界面や、前面透明部材７０の印刷層７６等の非平坦部近辺の気泡を除去するための脱泡が行われることが好ましい。脱泡方法としては、加熱、加圧、減圧等の適宜の方法が採用され得る。例えば、減圧・加熱下で気泡の混入を抑制しながら貼り合わせが行われ、その後、ディレイバブルの抑制等を目的として、オートクレーブ処理等により、加熱と同時に加圧が行われることが好ましい。粘着シートが光硬化型または熱硬化型である場合は、前面透明部材との貼り合わせおよび加熱処理を行った後に、粘着剤を硬化することが好ましい。
【実施例】
【００７３】
以下に実施例および比較例を挙げて、本発明をより詳細に説明するが、本発明はこれらの実施例に限定されるものではない。
【００７４】
［粘着剤組成物の調製］
＜粘着剤Ａ＞
反応容器内に、２−エチルヘキシルアクリレート（２ＥＨＡ）：６５重量部、Ｎ−ビニルピロリドン（ＮＶＰ）：１５重量部、ヒドロキシエチルアクリレート（ＨＥＡ）：２０重量部、および光重合開始剤として１−ヒドロキシシクロヘキシルフェニルケトン（ＢＡＳＦ製「イルガキュア１８４」）：０．１重量部を投入し、窒素雰囲気下で紫外線を照射して、重合率１０％のプレポリマー組成物を得た。このプレポリマー組成物１００重量部に、光重合開始剤として２，２−ジメトキシ−１，２−ジフェニルエタン−１−オン（ＢＡＳＦ製「イルガキュア６５１」；ＩＲＧ６５１）：０．２重量部、多官能モノマーとして１，６−ヘキサンジオールジアクリレート（新中村化学工業製「ＮＫエステル  Ａ−ＨＤ−Ｎ」）：０．３重量部、およびシランカップリング剤として３−グリシドキシプロピルトリメトキシシラン（信越化学製「ＫＢＭ−４０３」）：０．３重量部を添加して、均一に混合して、粘着剤組成物Ａを調製した。
【００７５】
＜粘着剤Ｂ＞
粘着剤組成物中の多官能モノマーの添加量を０．０９重量部に変更した。それ以外は、粘着剤組成物Ａの調製と同様にして粘着剤組成物Ｂを調製した。
【００７６】
＜粘着剤Ｃ＞
連鎖移動剤としてα−チオグリセロール（ＴＧＲ）０．２重量部を添加した。それ以外は粘着剤組成物Ｂの調製と同様にして粘着剤組成物Ｃを調製した。
【００７７】
＜粘着剤Ｄ＞
プレポリマー組成物の調製における仕込みモノマーの組成を、２ＨＥＡ：５５重量部、ＮＶＰ：２５重量部、およびＨＥＡ：２０重量部に変更し、粘着剤組成物中の多官能モノマーの添加量を０．７重量部に変更した。それ以外は、粘着剤組成物Ａの調製と同様にして粘着剤組成物Ｄを調製した。
【００７８】
＜粘着剤Ｅ＞
プレポリマー組成物の調製における仕込みモノマーの組成を、ブチルアクリレート（ＢＡ）：５７重量部、シクロヘキシルアクリレート（ＣＨＡ）：１２重量部、ＨＥＡ：８重量部、および４−ヒドロキシブチルアクリレート（４ＨＢＡ）：２３重量部に変更し、粘着剤組成物中に添加する多官能モノマーをジペンタエリスリトールヘキサアクリレート（日本化薬製「ＫＡＹＡＲＡＤ  ＤＰＨＡ」）：０．１２重量部に変更した。それ以外は、粘着剤組成物Ａの調製と同様にして粘着剤組成物Ｅを調製した。
【００７９】
＜粘着剤Ｆ＞
反応容器内に、モノマー成分として、ＢＡ：９５重量部、アクリル酸（ＡＡ）：４．９重量部、およびＨＥＡ：０．１重量部、ならびに熱重合開始剤としてアゾビスイソブチロニトリル（ＡＩＢＮ）：０．２重量部を、酢酸エチル２３３重量部とともに投入し、２３℃の窒素雰囲気下で１時間撹拌し、窒素置換を行った。その後、６０℃で５時間反応させアクリルベースポリマーを得た。このアクリルベースポリマー溶液に、イソシアネート系架橋剤としてトリメチロールプロパントリレンジイソシアネート（日本ポリウレタン工業製「コロネートＬ」）：０．６重量部、およびシランカップリング剤としてＫＢＭ−４０３：０．３重量部を添加した後、均一に混合して粘着剤組成物Ｆ（溶液）を調製した。
【００８０】
＜粘着剤Ｇ（セル側粘着剤）＞
モノマー組成を、ＢＡ：９７重量部およびＡＡ：３重量部に変更し、粘着剤組成物に添加する架橋剤（コロネートＬ）を０．８重量部、シランカップリング剤（ＫＢＭ−４０３）を０．１重量部に変更したこと以外は、上記粘着剤Ｆの調製と同様にして粘着剤組成物Ｇ（溶液）を調製した。
【００８１】
［単層粘着シートの作製］
＜粘着シートＡ〜Ｅ＞
セパレータ（片面がシリコーンで離型処理されたポリエステルフィルム）の離型処理面に、上記の粘着剤組成物Ａを、厚みが２５０μｍとなるように塗布して塗布層を形成し、この塗布層上に、別のセパレータの離型処理面を貼り合わせた。その後、ランプ直下の照射面における照射強度が５ｍＷ／ｃｍ２になるように位置調節したブラックライトにより、積算光量が３０００ｍＪ／ｃｍ２となるまでＵＶ照射を行って重合を進行させ、両面にセパレータが仮着された粘着シートＡ１を得た。
【００８２】
塗布厚みを２０μｍに変更したこと以外は上記と同様にして、粘着シートＡ２を得た。粘着剤組成物の種類および厚みを変更して、粘着剤組成物Ｂを用いた粘着シートＢ１（厚み２５０μｍ）、粘着剤組成物Ｃを用いた粘着シートＣ１（厚み２５０μｍ）および粘着シートＣ２（厚み２０μｍ）、粘着剤組成物Ｄを用いた粘着シートＤ１（厚み２５０μｍ）、ならびに粘着剤組成物Ｅを用いた粘着シートＥ１（厚み２５０μｍ）、粘着シートＥ２（厚み１００μｍ）および粘着シートＥ３（厚み５００μｍ）を作製した。
【００８３】
＜粘着シートＦ＞
セパレータの離型処理面上に、上記の粘着剤組成物Ｆを乾燥後の厚みが２５０μｍとなるように塗布し、１００℃で加熱して溶媒を除去した。その後、５０℃で４８時間加熱して、架橋処理を行い、厚み２５０μｍの粘着シートＦ１を得た。
【００８４】
＜貯蔵弾性率の測定＞
粘着剤組成物Ａ〜Ｆのそれぞれについて、厚み２５０μｍの単層粘着シートを作製し、複数の粘着シートを積層して厚さ約１．５ｍｍとしたものを測定用試料とした。Ｒｈｅｏｍｅｔｒｉｃ Ｓｃｉｅｎｔｉｆｉｃ社製「Ａｄｖａｎｃｅｄ Ｒｈｅｏｍｅｔｒｉｃ Ｅｘｐａｎｓｉｏｎ Ｓｙｓｔｅｍ（ＡＲＥＳ）」を用いて、以下の条件により動的粘弾性測定を行い、測定結果から、２０℃、５０℃および１０５℃における貯蔵弾性率（Ｇ’２５、Ｇ’５０およびＧ’１０５）を読み取った。
（測定条件）
変形モード：ねじり
測定周波数：１Ｈｚ
昇温速度：５℃／分
測定温度：−５０〜１５０℃の範囲
形状：パラレルプレート  ８．０ｍｍφ
【００８５】
粘着剤組成物Ａ〜Ｆの組成、およびそれぞれの粘着シートの貯蔵弾性率の測定結果を表１に一覧で示す。
【表１】
2018101117.tif 000003
【００８６】
［片面粘着剤付き偏光板の作製］
セパレータの離型処理面上に、上記の粘着剤組成物Ｇを乾燥後の厚みが２０μｍとなるように塗布し、１００℃で加熱して溶媒を除去した。その後、５０℃で４８時間加熱して、架橋処理を行い、セル側粘着シートを得た。
【００８７】
ヨウ素が含浸された厚み２５μｍの延伸ポリビニルアルコールフィルムからなる偏光子の一方の面に厚み４０μｍのトリアセチルセルロース（ＴＡＣ）透明保護フィルムを備え、他方の面に厚み３０μｍのアクリル系透明保護フィルムを備える偏光板を用いた。この偏光板のアクリル系保護フィルム側の面（セル側の面）に、上記のセル側粘着シートを、ロールラミネータを用いて貼り合わせ、偏光板の一方の面に粘着シートを備える偏光板を得た。
【００８８】
［実施例１］
＜基材付き積層粘着シートの作製＞
片面にハードコート層を備える厚み４０μｍのトリアセチルセルロース（ＴＡＣ）フィルムのハードコート層形成面に上記の粘着シートＡ１を貼り合わせ、他方の面に上記の粘着シートＦ１を貼り合わせ、２層の粘着シートの間にＴＡＣ基材フィルムを備える基材付き積層粘着シートを作製した。
【００８９】
＜両面粘着剤付き偏光板の作製＞
上記の片面粘着剤付き偏光板の粘着シートを付設していない面（ＴＡＣ透明保護フィルム側の面）に、上記の基材付き積層粘着シートの粘着シートＦ１側の面を貼り合わせて、両面粘着剤付き偏光板を得た。
【００９０】
＜評価用パネルの作製＞
上記の両面粘着剤付き偏光板を２００ｍｍ×１４０ｍｍのサイズにカットした後、セル側粘着シート上のセパレータを剥離し、０．７ｍｍ厚のガラス板の中央部にセル側粘着シート面を重ね合わせ、ハンドローラーを用いて貼り合わせた。
【００９１】
その後、両面粘着剤付き偏光板の視認側の面のセパレータを剥離し、黒色インクが周縁部に枠状に印刷された透明樹脂板の印刷面を、粘着剤の露出面（粘着シートＡ１上）上に載置し、真空熱圧着装置で貼り合わせを行った（温度２５℃、装置内圧力５０Ｐａ、圧力０．３ＭＰａ、圧力保持時間１０秒）。その後、オートクレーブ処理（５０℃、０．５ＭＰａ、１５分）を行い、評価用パネルを得た。透明樹脂板は、ポリメチルメタクリレート（ＰＭＭＡ）とポリカーボネート（ＰＣ）の積層透明樹脂板（１ｍｍ厚×２００ｍｍ×１４０ｍｍ）であり、ＰＣ側の面に黒色インクの印刷面を有していた（インク印刷厚み＝１０μｍ、両短辺（長辺方向）のインク印刷幅：各１５ｍｍ、両長辺（短辺方向）のインク印刷幅：各５ｍｍ）。
【００９２】
［実施例２〜６、および比較例１〜３］
基材付き積層粘着シートの構成を表２に示すように変更した。それ以外は実施例１と同様の手順で、評価用疑似画像表示装置を作製した。
【００９３】
［実施例７］
前面透明板として厚み０．７ｍｍの前面透明板（ＰＭＭＡとＰＣの積層透明樹脂板）を用いたこと以外は、実施例３と同様の手順で評価用パネルを作製した。
【００９４】
［実施例８，９］
前面透明板として厚み２ｍｍの透明樹脂板を用いたこと以外は、実施例１と同様の手順で評価用パネルを作製した。実施例８では、前面透明板として、ＰＭＭＡとＰＣの積層透明樹脂板を用いた。実施例９では、前面透明板として、ＰＭＭＡ／ＰＣ／ＰＭＭＡの３層からなる積層透明樹脂板を用いた。
【００９５】
［比較例４］
両面粘着剤付き偏光板の作製において、偏光板の視認側の粘着シートとして、積層粘着シートに代えて粘着シートＡ１を単層で用いた。それ以外は実施例１と同様の手順で評価用パネルを作製した。
【００９６】
［比較例５］
前面透明板として厚さ０．７ｍｍのガラス板を用いたこと以外は、比較例４と同様の手順で評価用パネルを作製した。
【００９７】
［比較例６］
前面透明板として厚さ０．７ｍｍのガラス板を用いたこと以外は、実施例３と同様の手順で評価用パネルを作製した。
【００９８】
［評価］
＜気泡＞
評価用パネルの黒色インク印刷層の内側近傍を倍率２０倍のデジタルマイクロスコープで観察し、粘着シート中の気泡の有無を確認した。気泡が確認されなかったものをＯＫ，気泡が確認されたものをＮＧとした。
【００９９】
＜加熱試験＞
評価用パネルの面内中央部の単体透過率（ＪｌＳ Ｚ８７０１の２度視野（Ｃ光源）により視感度補正を行ったＹ値）を測定した。単体透過率を測定後の評価用パネルを、温度１０５℃の熱風オーブン内に投入して、５００時間後に取り出し、室温になるまで放冷した後、下記の評価を実施した。
【０１００】
（透過率変化）
評価用パネルの面内中央部の単体透過率を測定し、加熱試験前の単体透過率に対する変化率を算出した。
【０１０１】
（粘着剤剥がれ）
評価用パネルの長辺方向の側面を観察し、端部におけるガラス板と前面透明板との剥がれの有無を確認した。剥がれが確認されたものについて、端部からの剥がれ量（端部からの距離）を測定した。剥がれが確認されなかったものは剥がれ量０とした。
【０１０２】
（面内気泡）
前面透明板側から評価用パネルの面内中央部の外観を目視確認し、気泡が確認された部分をデジタルマイクロスコープで観察した。気泡が確認されなかったもの、および確認された気泡がいずれも異物を核とするものまたは直径が３００μｍ未満であったものをＯＫ、異物を核としない直径３００μｍ以上の気泡が確認されたものをＮＧとした。
【０１０３】
［評価結果］
上記各実施例および比較例において、偏光板と前面透明板との貼り合わせに用いた基材付き積層粘着シートの構成（ただし、比較例４，５は単層の粘着シート）、各粘着シート（単層）の厚みおよび貯蔵弾性率、前面透明板の材料および厚み、ならびに評価結果を表２に示す。
【０１０４】
【表２】
2018101117.tif 000004
【０１０５】
前面透明板としてガラス板を用いた比較例５では、加熱試験後に偏光板が変色しており、パネル面内中央部の透過率が大幅に低下していた。比較例４では、加熱試験後の透過率の低下はみられなかったが、樹脂板に反りが生じており、パネル端部で樹脂板と粘着剤との界面が剥離していた。
【０１０６】
偏光板と樹脂板との貼り合わせに、基材フィルムの両面に粘着シートを備える基材付き積層粘着シートを用いた実施例１〜９および比較例１〜３では、加熱試験後の透過率の低下はみられず、パネル端部での樹脂板の剥離も抑制されていた。基材付き積層粘着シートにより偏光板とガラス板とを貼り合わせた比較例６では、比較例５と同様に加熱試験後に偏光板の変色による透過率の低下が確認された。
【０１０７】
上記の結果から、前面透明板として透明樹脂板を用いることにより、１００℃以上の加熱試験後も偏光板のポリエン化等による劣化が抑制されることが分かる。透明樹脂板を用いた場合は、透明樹脂板の反りに起因する剥がれが生じる場合があるが、基材付き積層粘着シートを用いることにより、反りを抑制できることが分かる。
【０１０８】
同一の積層粘着シートを用いた実施例１と実施例８および実施例９とを対比すると、樹脂板の厚みが大きい実施例８，９では反りによる剥がれ量が小さくなっていた。また、実施例３と実施例７との対比においても、同様の傾向がみられた。これらの結果から、樹脂板の厚みを大きくすることにより、温度変化に起因する反りを低減できることが分かる。
【０１０９】
偏光板とフィルム基材との間に設けられる第一粘着シート（粘着シート１）として２５℃における貯蔵弾性率Ｇ’２５の大きい粘着シートＡ２を用いた比較例３では、比較例４よりは樹脂板の反りに起因する剥がれが小さくなっていたが、実施例１〜６よりも剥がれ量が大きくなっていた。実施例１〜６および比較例３は、同一の樹脂板を用いていることから、粘着シートの種類によって反りに起因する樹脂板の剥がれ量に差異が生じていることが分かる。
【０１１０】
具体的には、第二粘着シートの種類が同一で、第一粘着シートの種類が異なる実施例３と比較例３との対比から、第一粘着シートのＧ’２５が小さい場合に、応力を緩和して、反りに起因する剥がれを抑制できることが分かる。また、第一粘着シートの種類が同一で、第二粘着シートの種類が異なる実施例１と実施例２との対比から、第二粘着シートのＧ’２５が大きい場合に、反りに起因する剥がれを抑制できることが分かる。これらの結果から、第二粘着シートのＧ’２５が第一粘着シートのＧ’２５よりも大きい場合に、反りによる剥がれの抑制効果が高いといえる。
【０１１１】
樹脂板とフィルム基材との間に設けられる第二粘着シート（粘着シート２）として高温での貯蔵弾性率が小さい粘着シートＣ１を用いた比較例１では、加熱試験後に、粘着シートと樹脂板との界面に気泡が確認された。同一の粘着シートを用いてガラス板を貼り合わせた比較例６では気泡が確認されなかったことから、比較例３では、樹脂板の加熱により発生したアウトガスが、粘着シートとの界面に滞留したと考えられる。実施例１〜８では、樹脂板を用いているが、気泡の滞留は確認されなかった。これらの結果から、第二粘着シートの高温での貯蔵弾性率が大きい場合に、アウトガスの放出圧力に対抗して、界面への気泡の滞留を抑制できることが分かる。一方、比較例２では、第二粘着シートの貯蔵弾性率が過度に大きいため、粘着シートの段差吸収性が十分ではなく、透明樹脂板の印刷段差付近に気泡の滞留がみられた。
【０１１２】
以上の結果を総合すると、画像表示セルの表面に設けられる前面透明部材として樹脂板を用いることにより、偏光板の劣化に起因する透過率の低下を抑制でき、２層の粘着シートの間に透明フィルム基材を備える基材付き積層粘着シートを介して偏光板と樹脂板とを貼り合わせることにより、反りに起因する樹脂板の剥がれを抑制できることが分かる。また、積層粘着シートを構成する粘着シートが所定の貯蔵弾性率を有することにより、樹脂板の反りに起因する剥がれをさらに抑制できるとともに、樹脂板からのアウトガスの貼り合わせ界面への滞留を抑制でき、かつ段差吸収性による印刷段差付近への気泡の混入も抑制できることが分かる。
【符号の説明】
【０１１３】
１０        偏光板
１１        偏光子
１２，１３  透明保護フィルム
２０        基材付き積層粘着シート
２１，２２，３０  粘着シート
２５        透明フィルム基材
４１，４２，４３  保護シート
８０        両面粘着剤付き偏光板
５０        画像表示セル
６０        画像表示パネル
７０        前面透明部材
７１        透明樹脂板
７６        印刷層
１００      画像表示装置
【図１】
2018101117.tif 000005
【図２】
2018101117.tif 000006
【図３】
2018101117.tif 000007